(57)【要約】【課題】ガスバリア性や透明性を維持しつつ、中間層と内層および外層との耐剥離性を向上させる。【解決手段】ポリエチレンテレフタレートで形成された内層および外層と、これらの層間に配設された中間層と、を備える容器であって、前記中間層は、ポリエチレンテレフタレートを３０重量％以上含有し、かつナイロンを７０重量％以下含有する混合物により形成されていることを特徴とする。【選択図】なし【特許請求の範囲】
【請求項１】
ポリエチレンテレフタレートで形成された内層および外層と、
これらの層間に配設された中間層と、
を備える容器であって、
前記中間層は、ポリエチレンテレフタレートを３０重量％以上含有し、かつナイロンを７０重量％以下含有する混合物により形成されていることを特徴とする容器。
【請求項２】
請求項１記載の容器であって、
前記ナイロンは、ナノクレイを含有していることを特徴とする容器。
【発明の詳細な説明】
【技術分野】
【０００１】
本発明は、容器に関するものである。
【背景技術】
【０００２】
従来から、例えば下記特許文献１に示されるような、ポリエチレンテレフタレートで形成された内層および外層と、これらの層間に配設された中間層と、を備え、中間層を、ポリエチレンテレフタレートおよびナイロンを含有する混合物で形成することによって、中間層と内層および外層との剥離や不透明化が抑えられ、かつガスバリア性が向上された容器が知られている。
【先行技術文献】
【特許文献】
【０００３】
【特許文献１】特開２０１１−２０３７３号公報
【発明の概要】
【発明が解決しようとする課題】
【０００４】
しかしながら、前記従来の容器では、高いガスバリア性や透明性を維持しつつ、中間層と内層および外層との耐剥離性を向上させることについて改善の余地があった。
【０００５】
本発明は、このような事情を考慮してなされたもので、高いガスバリア性や透明性を維持しつつ、中間層と内層および外層との耐剥離性を向上させることができる容器を提供することを目的とする。
【課題を解決するための手段】
【０００６】
上記課題を解決して、このような目的を達成するために、本発明の容器は、ポリエチレンテレフタレートで形成された内層および外層と、これらの層間に配設された中間層と、を備える容器であって、前記中間層は、ポリエチレンテレフタレートを３０重量％以上含有し、かつナイロンを７０重量％以下含有する混合物により形成されていることを特徴とする。
【０００７】
この発明によれば、中間層を形成する混合物に、内層および外層を形成する材質と同じポリエチレンテレフタレートが３０重量％以上含有され、かつナイロンが７０重量％以下含有されているので、高いガスバリア性や透明性を維持しつつ、中間層と内層および外層との耐剥離性を向上させることができる。
【０００８】
ここで、前記ナイロンは、ナノクレイを含有してもよい。
【０００９】
この場合、耐剥離性をより一層向上させることができる。
【発明の効果】
【００１０】
本発明によれば、高いガスバリア性や透明性を維持しつつ、中間層と内層および外層との耐剥離性を向上させることができる。
【発明を実施するための形態】
【００１１】
本実施形態に係る容器は、ポリエチレンテレフタレートで形成された内層および外層と、これらの層間に配設された中間層と、を備えている。
中間層は、ポリエチレンテレフタレートを３０重量％以上、好ましくは４０重量％以上、より好ましくは６０重量％以上含有し、かつナイロンを７０重量％以下、好ましくは６０重量％以下、より好ましくは４０重量％以下含有する混合物により形成されている。
ポリエチレンテレフタレートは、結晶性を有するもの（以下、「ＰＥＴ」という）単体、またはＰＥＴと、１，４−シクロヘキサンジメタノール（ＣＨＤＭ）を共重合成分とする非晶性ポリエチレンテレフタレート共重合体（以下、「ＰＥＴＧ」という）と、の混合体、またはＰＥＴと、スルホイソフタル酸ナトリウムを共重合成分とするポリエチレンテレフタレート共重合体と、の混合体となっている。ＰＥＴＧは、ＰＥＴを構成するグリコール成分であるエチレングリコールの一部を１,４−シクロヘキサンジメタノールに置き換えたコポリエステルである。なおＰＥＴＧとしては、例えばイーストマン・ケミカル社製の商品名ＥＡＳＴＡＲ ＰＥＴＧ ６７６３等が挙げられる。
ナイロンとしては、例えば、メタキシレン基を含有するポリアミドを主成分とする樹脂、ナイロンＭＸＤ６（Ｓ６００７（三菱ガス化学株式会社製）、Ｓ６０１１（三菱ガス化学株式会社製）、Ｔ−６００（東洋紡績株式会社製））等が挙げられる。
さらに、前記ナイロンはナノクレイを含有している。
ナノクレイを含有するナイロンとしては、例えば、Ｉｍｐｅｒｍ（登録商標）  １０３（Ｎａｎｏｃｏｒ社製）等が挙げられる。
【００１２】
以上説明したように、本実施形態による容器によれば、中間層を形成する混合物に、内層および外層を形成する材質と同じポリエチレンテレフタレートが３０重量％以上含有され、かつナイロンが７０重量％以下含有されているので、高いガスバリア性や透明性を維持しつつ、中間層と内層および外層との耐剥離性を向上させることができる。
また、ナイロンがナノクレイを含有しているので、耐剥離性をより一層向上させることができる。
【００１３】
次に、以上説明した作用効果の検証試験について説明する。
【００１４】
まず、検証試験に供する容器について説明する。
中間層の重量、並びに中間層を形成する混合物が含有するポリエチレンテレフタレートやナイロンの種類および重量を異ならせて、複数種の容器を複数本ずつ形成した。
【００１５】
そして、各容器について、耐剥離性、透明性およびガスバリア性の試験を行った。
【００１６】
耐剥離性については、４．０ガスボリュームの炭酸水が充填された容器を、３０℃の温水シャワーを３０分間かけた後に、室温５℃の環境下に２４時間置き、その後、この容器を水平に倒した状態で、粗いコンクリートの地面上に自然落下させたときに、胴部における内層若しくは外層と中間層との間に剥離が生じた高さを調べて評価した（落下試験）。なおＮ数は３０とした。
さらに耐剥離性については、容器を１．５ｍの高さ位置からコンクリートの地面上に自然落下させて、胴部における内層若しくは外層と中間層との間に強制的に剥離を生じさせた（初期剥離状態）後に、この容器を温度４０℃、湿度７５％ＲＨに保たれたチャンバー（恒温室）内に一ヶ月置いたときの剥離が生じている面積を調べた。
そして、容器における積層部分の総面積に対して剥離が生じている面積の割合を算出した。この進展試験は、各容器について１０本ずつ行い、初期剥離状態から剥離の進展がない（進展なし）本数と、剥離の進展が生じているがその面積が積層部分の総面積に対して５０％以下の本数と、剥離が進展しその面積が積層部分の総面積に対して５０％を超えた本数と、を調べ、１０本全て進展なしのものを○、１本でも５０％以下で剥離の進展が生じたものを△、１本でも５０％を超えたものを×で評価した。
ここで、剥離面積が５０％を超えると、炭酸水が充填された容器の開封時に生じる液零れ現象が顕著になる。
透明性については、Ｈａｚｅ  Ｍｅｔｅｒ（日本電色工業株式会社製ＮＤＨ２０００）を用いてＨａｚｅを測定することで評価した。
ガスバリア性の試験は、未充填の容器を、温度２３℃、湿度５５％ＲＨ、酸素分圧２１％の環境に保たれたチャンバー（恒温室）内に置き、Ｍｏｃｏｎ社製ＯＸ−ＴＲＡＮ２／２１を用いて、該容器内への酸素の透過流入速度（ｃｃ／ｄａｙ／Ｂｏｔｔｌｅ）を測定した。また、各容器の総重量と同じ重量で、かつポリエチレンテレフタレートのみで形成された容器の測定結果（０．０３９ｃｃ／ｄａｙ／Ｂｏｔｔｌｅ）を基準として、バリア改善率（ＢＩＦ）を算出した。
さらにガスバリア性の試験として、４．０ガスボリュームの炭酸水が充填された容器を、温度２３℃、湿度５５％ＲＨの環境に保たれたチャンバー（恒温室）内に１２週間置いたときの、該容器内の炭酸水の二酸化炭素濃度（ガスボリューム）の変動を測定することで、容器内からの炭酸ガスのロス率（％）を測定した。また、各容器の総重量と同じ重量で、かつポリエチレンテレフタレートのみで形成された容器の測定結果（２１．９％）を基準として、バリア改善率（ＢＩＦ）を算出した。
【００１７】
以上の試験結果を表１および表２に示す。
【００１８】
【表１】
2013028363.tif 000002
【００１９】
【表２】
2013028363.tif 000003
【００２０】
ここで、表１、表２において、「中間層の構成比」は、中間層の総重量に占める混合物の各含有物の重量の割合（１０で全量）を示し、また、「中間層の重量」は、容器の総重量に占める中間層の重量の割合を示し、さらに「ナイロン」の欄に記載されている「ＭＸＤ６」は前述したナイロンＭＸＤ６を示し、「ナノクレイ含」はナノクレイを含有するナイロンを示している。
表１、表２より、中間層が、ポリエチレンテレフタレートを３０重量％以上含有し、かつナイロンを７０重量％以下含有する混合物により形成されている実施例の各容器では、高いガスバリア性や透明性を維持しつつ、中間層と内層および外層との耐剥離性を向上できたことが確認された。
【００２１】
本発明は上記した実施の形態に限定されるものではなく、その趣旨を逸脱しない範囲で適宜変更可能である。
前記容器としては、例えばボトル、カップ、チューブ等、種々の形態のものを採用することができる。
【産業上の利用可能性】
【００２２】
高いガスバリア性や透明性を維持しつつ、中間層と内層および外層との耐剥離性を向上させることができる。